(57)【要約】混合ミネラルウール繊維の層、とりわけ、連続層を含むミネラルウール断熱製品であって、混合ミネラルウール繊維は、結合剤と、第１のミネラルウール繊維と、第２のミネラルウール繊維とを含み、第１のミネラルウール繊維および第２のミネラルウール繊維は、軟化点の差異を有する。上記混合ウール繊維の層は、第１のミネラルウール繊維、前記第２のミネラルウール繊維、水、および結合剤を、噴霧装置の噴霧ノズルから支持表面に向かって投射されて形成され得る。
2019527308.tif 000002
【特許請求の範囲】
【請求項１】
耐火層を建築要素の支持表面に提供する方法であって
−第１の組成を有する第１のミネラルウール繊維と第２の組成を有する第２のミネラルウール繊維の組み合わせを噴霧装置の入口の中に導入するステップであって、前記第１のミネラルウール繊維および前記第２のミネラルウール繊維は、少なくとも１５０℃、好ましくは、少なくとも２５０℃の軟化点の差異を有する、ステップと、
−混合ミネラルウール繊維の噴霧層を前記支持表面上に提供するために、前記第１のミネラルウール繊維、前記第２のミネラルウール繊維、水、および結合剤を、前記噴霧装置の噴霧ノズルから前記支持表面に向かって、同時に投射するステップであって、前記混合ミネラルウール繊維の噴霧層は（前記層の総重量に基づく重量％単位で）、
−前記結合剤と、
−少なくとも５０重量％の前記第１のミネラルウール繊維と、
−少なくとも５重量％の前記第２のミネラルウール繊維と、を含む、ステップと、を含む、方法。
【請求項２】
前記第１のミネラルウール繊維は、グラスウール繊維を含み、前記第２のミネラルウール繊維は、ロックウール繊維、スラグウール、セラミック繊維、およびそれらの組み合わせから成る群から選択される、請求項１に記載の方法。
【請求項３】
前記方法はさらに、混合ミネラルウール繊維の層を投射する前に、プライマ結着層を前記支持表面上に適用するステップを含む、前記請求項のいずれかに記載の方法。
【請求項４】
前記混合ミネラルウール繊維の噴霧層は、前記層の総重量に対して、３〜８重量％、好ましくは、４〜６重量％の範囲内、より好ましくは、５〜６重量％の範囲内の結合剤を含む、前記請求項のいずれかに記載の方法。
【請求項５】
前記混合ミネラルウール繊維の噴霧層は、建築要素に対するＥＮ１３６３−１、ＥＮ１３６５、および／またはＥＮ１３３８１に準拠して、少なくとも２０分、好ましくは、少なくとも３０分、より好ましくは、少なくとも４５分の付加的耐火性を前記建築要素に提供する、前記請求項のいずれかに記載の方法。
【請求項６】
前記混合ミネラルウール繊維の噴霧層は、ＥＮ１３５０１−１に準拠して、少なくともＢの防火反応分類を有する、前記請求項のいずれかに記載の方法。
【請求項７】
前記混合ミネラルウール繊維の噴霧層は、３０ｍｍ〜２１０ｍｍの範囲内の厚さを有する、前記請求項のいずれかに記載の方法。
【請求項８】
前記混合ミネラルウール繊維の噴霧層は、５０ｋｇ／ｍ３〜１００ｋｇ／ｍ３の範囲内、とりわけ、６０ｋｇ／ｍ３〜８０ｋｇ／ｍ３の範囲内の密度を有する、前記請求項のいずれかに記載の方法。
【請求項９】
前記支持表面は、床下、地下室、駐車場、建物、または住居の支持表面、とりわけ、天井または壁、および建物の金属梁または柱、とりわけ、垂直または水平耐荷重金属梁から選択される、前記請求項のいずれかに記載の方法。
【請求項１０】
前記混合ミネラルウール繊維の噴霧層は、耐火層を、木材、金属、石膏、漆喰、またはコンクリートを含む、支持表面に提供する、前記請求項のいずれかに記載の方法。
【請求項１１】
とりわけ、請求項１に記載の方法によって取得される、建築要素の支持表面上に提供される、噴霧されたミネラルウール断熱製品であって、前記層は（前記層の総重量に対して重量％で）、
−結合剤、とりわけ、有機結合剤と、  
−少なくとも５０重量％の第１の組成を有する第１のミネラルウール繊維と
−少なくとも５重量％の第２の組成を有する第２のミネラルウール繊維と、
を備え、前記第１のミネラルウール繊維および前記第２のミネラルウール繊維は、少なくとも１５０℃、好ましくは、少なくとも２５０℃の軟化点の差異を有する、噴霧されたミネラルウール断熱製品。
【請求項１２】
ばら繊維を含む、パッケージであって、
−第１の組成、とりわけ、グラスウール繊維を有する、第１のミネラルウール繊維と、
−とりわけ、ロックウール繊維、スラグウール、セラミック繊維、およびそれらの組み合わせから成る群から選択される、第２の組成を有する、第２のミネラルウール繊維と、
−随意に、乾燥結合剤と、を含む、パッケージ。
【請求項１３】
前記第１のミネラルウール繊維および前記第２のミネラルウール繊維は、少なくとも１５０℃、好ましくは、少なくとも２５０℃の軟化点の差異を有する、請求項１２に記載のパッケージ。
【請求項１４】
前記第１のミネラルウール繊維は、前記パッケージの内容物の少なくとも６０重量％、好ましくは、少なくとも７０重量％を占め、
前記第２のミネラルウール繊維は、前記パッケージの内容物の少なくとも１０重量％、好ましくは、少なくとも２０重量％を占める、請求項１２または請求項１３に記載のパッケージ。
【請求項１５】
前記第２のミネラルウール繊維は、前記パッケージの内容物の少なくとも１０％、好ましくは、少なくとも２０重量％を占め、
前記パッケージの内容物の残りの重量は、前記第１のミネラルウール繊維、前記随意の乾燥結合剤、および随意に、１つまたはそれを上回る添加剤、とりわけ、防塵剤および／または帯電防止剤から選択される成分から構成される、請求項１２−１４のいずれかに記載のパッケージ。
【発明の詳細な説明】
【技術分野】
【０００１】
本発明は、混合ミネラルウール繊維を含む断熱製品およびそのような断熱製品を提供する方法に関する。
【背景技術】
【０００２】
断熱材は、多くの場合、グラスウール繊維の断熱パネルを固着することによって、または（米国では、噴霧または湿式噴霧とも呼ばれる）グラスウール繊維を結合剤とともに建築要素の支持表面に向かって投射（ｐｒｏｊｅｃｔ）することによって、例えば、天井の一部として、建築要素の支持表面に提供される。グラスウールは、良好な断熱材を提供するが、所望の耐火性が要求される場合、その軟化点は、概して、低くすぎる。耐火性建築用断熱材が機能すべき温度で、そしてこれらの条件をシミュレートする適切な試験において、ガラス繊維は、軟化または溶融し、グラスウール断熱材の破壊および破損につながる。
【０００３】
ロックウール繊維（ストーンウール繊維としても知られる）またはスラグウールが、典型的には、あるレベルの耐火性もまた要求される建築用途では、断熱材を提供するために使用されている。グラスウール繊維と比較してより高い軟化点のストーンウール繊維は、したがって、より高い温度において、その完全性を維持することを可能にする。しかしながら、その性質に起因して、ストーンウール断熱材は、とりわけ、噴霧されると、概して、相当するグラスウール断熱材より高い密度を有する。ストーンウール断熱材のために要求される付加的重量は、要求される原材料の量を増加させ、パネルまたは噴霧された断熱材のいずれかである据付をより困難にさせる。
【発明の概要】
【課題を解決するための手段】
【０００４】
本発明の１つの目的は、低密度および低ラムダ値の組み合わせを有する、断熱製品を提供することであって、これは、良好な耐火性を建築要素に提供する。本発明の別の目的は、より良好な耐火性を元々低耐火性の断熱製品に提供することである。
【０００５】
その側面のうちの１つによると、本発明は、請求項１に定義される断熱層を提供する方法を提供する。本発明の付加的側面は、独立請求項に定義される。従属請求項は、好ましいおよび／または代替実施形態を定義する。
【０００６】
本明細書で使用されるように、用語「混合ミネラルウール繊維」は、少なくとも第１および第２のミネラルウール繊維の組み合わせを意味し、これは、３次元繊維骨組に相互に織り交ぜられる。例えば、そのような混合ミネラルウール繊維の層のサンプルを参照すると、織り交ぜられた、交絡された、または重複する第１および第２の繊維の骨組が見られ、好ましくは、繊維の織り交ぜは、骨組の体積全体を通して実質的に均質である。
【０００７】
混合ミネラルウール繊維の層は、連続層、とりわけ、断熱製品の面積全体にわたって、または表面全体に沿って延在する連続層であってもよい。混合ミネラルウール繊維の層は、断熱製品の外部層であってもよい。すなわち、さらなる断熱層に隣接して提供されてもよい。ミネラルウール断熱製品は、２つの隣接する層、例えば、さらなる断熱層間に狭入される、混合ミネラルウール繊維の中間層を含み得る。さらなる断熱層は、グラスウール繊維、ロックウール繊維、スラグウール、セラミック繊維、またはそれらの組み合わせから成る群から選択される、ミネラルウール繊維を含んでもよい。１つまたはそれを上回る隣接する層、とりわけ、ミネラルウール層の存在は、製品の熱および／または防火性の最適化を可能にする。
【０００８】
ミネラルウール断熱製品は、本質的に、混合ミネラルウール繊維と、結合剤とから成ってもよく、とりわけ、ミネラルウール断熱製品は、ミネラルウール断熱製品の総重量に基づいて、少なくとも９５重量％の混合ミネラルウール繊維と、結合剤とを含み得る。用語「本質的に、〜から成る」は、請求項の範囲を規定された材料またはステップならびに請求される発明の基本および新規特性に実質的に影響を及ぼさないものに限定することが意図される。
【０００９】
ミネラルウール断熱製品は、１つまたは複数のミネラルウール断熱パネル、すなわち、実質的に弾力性構造および固定の所定の寸法を有し、現場で容易に運搬され得る、略平行六面体形状を有するパネルの形態で提供されてもよい。ミネラルウール断熱パネルは、≧９０ｃｍ、≧１２０ｃｍ、≧１５０ｃｍ、および／または≦２２０ｃｍもしくは≦１８０ｃｍの長さを有してもよい。パネルは、≧５０ｃｍ、≧７０ｃｍ、および／または≦１００ｃｍもしくは≦９０ｃｍの幅を有してもよい。
【００１０】
ミネラルウール断熱製品は、とりわけ、建築要素の支持表面に向かって、ミネラルウール繊維、水、および結合剤の流体物を投射することによって取得される、噴霧層の形態であってもよい。噴霧層は、中断なく、単一断熱パネルまたはさらに複数の並置されたパネルより大きい表面を被覆するように適合される。例えば、噴霧層は、中断なく、壁と隣接する天井との間の界面、または中断なく、天井もしくは他の支持構造全体を被覆するように配列されてもよい。さらに、ミネラルウール繊維、水、および結合剤を支持表面に向かって投射することによる、支持表面の被覆は、概して、同一支持表面を複数の断熱パネルで被覆するよりも少ない時間を要求する。好ましくは、プライマ結着層が、噴霧層の形態でミネラルウール断熱製品を投射する前に、最初に、支持表面上に適用される。これは、噴霧層と支持表面の接着を促進する。プライマ結着層の量は、少なくとも８０ｇ／ｃｍ２、少なくとも１００ｇ／ｃｍ２、少なくとも１２０ｇ／ｃｍ２、および／または１６０ｇ／ｃｍ２未満、１４０ｇ／ｃｍ２未満であってもよい。
【００１１】
支持表面に向かって投射されるように適合されるとき、ミネラルウール繊維は、とりわけ、ばら充填繊維（ｌｏｏｓｅ  ｆｉｌｌ  ｆｉｂｅｒｓ）の形態における混合ミネラルウール繊維を、好ましくは、結合剤、とりわけ、乾燥結合剤とともに含む、パッケージで提供されるか、または第１のばら充填ミネラルウール繊維を含む第１のパッケージと、第２のばら充填ミネラルウール繊維を含む第２のパッケージの少なくとも２つの別個のパッケージで提供されてもよい。第１のミネラルウール繊維および第２のミネラルウール繊維は、パッケージ化に先立って混合されてもよい。ばら充填混合ミネラルウール繊維のパッケージは、現場で事前に混合せずに、噴霧装置の中に、例えば、ホッパの中に入れられてもよい。第１のミネラルウール繊維と第２のミネラルウール繊維、とりわけ、ばらおよび／または混合された第１と第２のミネラルウール繊維の組み合わせを含む、パッケージは、以下を含んでもよい。
ある量の第１のミネラルウール繊維、これは、パッケージの内容物に対して少なくとも６０％、少なくとも７０％、少なくとも８０％、もしくは少なくとも９０重量％であって；および／または；
ある量の第２のミネラルウール繊維、これは、パッケージの内容物に対して少なくとも１０％、少なくとも２０％、もしくは少なくとも３０％、および／または５０％未満、４０％未満、もしくは３０重量％未満であって；および／または；
随意に、ある量の乾燥結合剤、とりわけ、水とともに噴霧後、第１および第２のミネラルウール繊維をともに結合するように適合され、これは、パッケージの内容物に対して１０％未満、８％未満、もしくは６％未満、および／または少なくとも３％、もしくは少なくとも４重量％であって；および／または；随意に、１つまたはそれを上回る添加剤、例えば、防塵油等の防塵剤および／または帯電防止剤であって、添加剤の量は、とりわけ、パッケージの内容物に対して１重量％未満の量である。
【００１２】
支持表面は、床下、地下室、駐車場、建物、または住居の支持表面、とりわけ、天井または壁であってもよい。支持表面は、とりわけ、断熱製品が固着される暴露表面として、木材、金属、石膏、漆喰、またはコンクリートを含んでもよい。支持表面は、塗料またはニス等の被覆層を含み得る。支持表面は、水平、垂直、または斜めであってもよい。例えば、支持表面は、建物の金属梁または柱、例えば、垂直または水平耐荷重金属梁であってもよい。
【００１３】
支持表面とミネラルウール断熱製品の組み合わせは、その使用場所に運搬されるように適合される、事前に製作されたアセンブリとして提供されてもよい。例えば、ミネラルウール断熱製品は、事前製作された構造、とりわけ、事前製作された壁またはパネル内に組み込まれる、例えば、事前製作された壁、板材フレーム、もしくは木材構造の空洞内に組み込まれるか、または、例えば、サンドウィッチパネルの金属プレート間に狭入される、ミネラルウール断熱製品を含む、事前製作された構造で提供されてもよい。しかしながら、概して、ミネラルウール断熱製品は、現場でその支持表面に固着される。
【００１４】
用語「第１のミネラルウール繊維」および「第２のミネラルウール繊維」は、本明細書で使用されるように、第１のミネラルウール繊維が第１の化学的組成を有し、第２のミネラルウール繊維が第２の異なる化学的組成を有することを意味する。本明細書で使用されるように、ミネラルウール繊維に関連した用語「同一の化学的組成」は、実質的に同一の化学的組成を意味し、通常の産業製造変動および許容差が許容され、とりわけ、ミネラルウール繊維は、その化学的組成における変動が以下の範囲内であるとき、同一の組成を有する：
≧１５重量％の量中に存在する各酸化物について±２．５％の複数の点；
≧２重量％および＜１５重量％の量中に存在する各酸化物について±１．５％；および
＜２重量％の量中に存在する各酸化物について±１．０％の複数の点；
但し、（ＣａＯ＋ＭｇＯ）および（Ｎａ２Ｏ＋Ｋ２Ｏ）はそれぞれ、１つの酸化物成分として取り扱われることを条件とする。
例えば、６３重量％の量中に存在するＳｉＯ２に関して、上記に表される許容差は、６３％±２．５％点、すなわち、６０．５％〜６５．５％である。
用語「異なる化学的組成」は、本明細書で使用されるように、化学的組成が同一ではなく、とりわけ、２つの組成が前述の許容差外にあることを意味する。
その体積全体を通して均質組成を有する個々の繊維に関して、この組成は、繊維の単一部分から測定されることができる。代替として、繊維は、分析のために、均質組成を有する塊を提供するように溶融されてもよい。
【００１５】
好ましくは、第１のミネラルウール繊維と第２のミネラルウール繊維との間の軟化点の差異は、少なくとも１５０℃である。軟化点の差異は、少なくとも２００℃、好ましくは、少なくとも２５０℃、より好ましくは、少なくとも３００℃であってもよい。ミネラルウール繊維は、以下のように選択されてもよい：
−第１のミネラルウール繊維の軟化点は、軟化閾値を下回り；
−第２のミネラルウール繊維の軟化点は、軟化閾値を上回り；
−上記軟化閾値は、温度７５０℃、８００℃、８５０℃、９００℃、および９５０℃から選択される、温度である。
断熱製品は、≦７５０℃、≦８００℃、または≦８５０℃である、軟化点を有する、第１のミネラルウール繊維と、≧９００℃、≧９５０℃、または≧１０００℃である、軟化点を有する、第２のミネラルウール繊維とを含んでもよい。
【００１６】
用語「軟化点」は、本明細書で使用されるように、ミネラルウール繊維組成物がその独自の重量下で変形し、粘度１０７．６ポアズ（１０６．６Ｐａ．ｓ）で生じる温度を意味する。好ましくは、本明細書の軟化点は、国際規格ＩＳＯ７８８４−１およびＩＳＯ７８８４−２に従って判定される。代替として、国際規格ＩＳＯ７８８４−１およびＩＳＯ７８８４−６（２０１６年７月１５日発効バージョン）に従って判定されてもよい。
【００１７】
理論によって拘束されることを所望するわけではないが、建築耐火性試験を代表する燃焼条件を受けると、混合ミネラルウール繊維の層は、保護的凝集高粘度層をその火炎に暴露される側に形成すると考えられる。マグマ層であり得る、本保護層は、保護的難溶性または難溶性状層を提供し、改良された耐火性を提供し、ミネラルウール断熱製品の非暴露部分を保護すると見られる。混合ミネラルウール繊維が、その第１および第２のミネラルウール繊維のより低い軟化点を上回る温度に到達すると、これらのミネラルウール繊維は、軟化を開始し、より高い軟化点を有する第２のミネラルウール繊維の繊維と接続するであろうと思われる。これは、より低い軟化点のミネラルウール繊維が、とりわけ、製品の耐火性に対して何らかの有意な方法で寄与することなく、それとともに他方のミネラルウール繊維の一部を伴って、単に、溶融してなくなるであろうと考えられていたため、驚くべきことである。
【００１８】
耐火性試験または条件では、凝集表面層の真下の混合ミネラルウール繊維の非暴露層は、好ましくは、実質的に無傷のままである。そのような凝集された保護的高粘度または難溶性層またはその一部が製品から剥離する場合でも、新しい凝集された保護的高粘度または難溶性層が、先の下層材料から形成され得る。本保護的高粘度または難溶性層およびその可能性として考えられる再生に起因して、ミネラルウール断熱製品は、グラスウール繊維断熱製品と比較して、有意により優れた耐火性を提供可能である。断熱製品が、依然として、存在する限り、支持表面は、火災から保護され得る。
【００１９】
混合ミネラルウール繊維の層は、少なくとも６０重量％、少なくとも７０重量％、少なくとも８０重量％、少なくとも９０重量％、または少なくとも９５重量％のミネラルウール繊維を含んでもよい。第１のミネラルウール繊維は、ガラス繊維であってもよく、第２のミネラルウール繊維は、ロックウール、スラグウール、セラミック繊維、およびそれらの組み合わせから成る群から選択されてもよい。好ましい実施形態では、第１のミネラルウール繊維は、グラスウール繊維であって、第２のミネラルウール繊維は、ロックウール繊維である。
【００２０】
第１のミネラルウール繊維の量は、混合ミネラルウール繊維の層の総重量に対して、少なくとも６０％、少なくとも７０％、少なくとも８０％、または少なくとも９０重量％であってもよい。
【００２１】
第２のミネラルウール繊維の量は、混合ミネラルウール繊維の層の総重量に対して、少なくとも１０％、少なくとも２０％、もしくは少なくとも３０％、および／または５０％未満、４０％未満、もしくは３０重量％未満であってもよい。
【００２２】
驚くべきことに、断熱層内のロックウール繊維の量が、グラスウール繊維の量を有意に下回る、とりわけ、ロックウール繊維の３０％未満であって、グラスウール繊維の６０％または７０％を上回るとき、断熱製品、とりわけ、噴霧された断熱層は、物理的性質、例えば、グラスウール製品により近い密度を有するが、ロックウール製品により近い耐火性性質を有することが見出されている。さらに、高割合、例えば、少なくとも７０または８０重量％のグラスウール繊維を用いても、火炎に暴露される噴霧された断熱層は、グラスウール断熱層のように反応しない、とりわけ、製品は、定位置に留まり、耐火性を提供し、全てが溶融してなくならない。
【００２３】
ガラスミネラルウール繊維は、＞５５重量％酸化ケイ素（ＳｉＯ２）および／または＜１０重量％酸化アルミニウム（Ａｌ２Ｏ３）、および／または＞１であるその組成のアルカリ／アルカリ土類比、および／またはＣａＯとＭｇＯの組み合わせられた量＜２０重量％、および／またはＮａ２ＯとＫ２Ｏの組み合わせられた量＞８重量％を含み得る。グラスウール繊維は、６００〜７５０℃の範囲内、とりわけ、６５０〜７００℃の範囲内の軟化点を有してもよい。
【００２４】
ロックミネラルウール繊維は、３０〜５５重量％ＳｉＯ２および／または１０〜３０重量％Ａｌ２Ｏ３、および／または＜１であるその組成のアルカリ／アルカリ土類比、および／または２０〜３５重量％の範囲内のＣａＯとＭｇＯの組み合わせられた量、および／またはＮａ２ＯとＫ２Ｏの組み合わせられた量＜８重量％、および／または４〜１０重量％のＦｅ２Ｏ３として表される総鉄含有量を含み得る。噴霧された断熱層内の注入物（またはビーズ）の量は、１重量％未満であってもよく、注入物は、６０μｍ未満の最大見掛け直径を有する粒子として定義される。ロックウール繊維は、９００〜１２００℃の範囲内、とりわけ、１０００〜１１００℃の範囲内の軟化点を有してもよい。
【００２５】
第１および／または第２のミネラルウール繊維は、８μｍ未満、好ましくは、６μｍ未満、より好ましくは、４μｍ未満の平均直径を有してもよい。第１および／または第２のミネラルウール繊維は、少なくとも１０μｍ、少なくとも１２μｍ、および／または４０μｍ未満、もしくは２０μｍ未満の平均長を有してもよい。第１のミネラルウール繊維および第２のミネラルウール繊維は、異なる平均長、とりわけ、少なくとも１０％、少なくとも１５％、または少なくとも２０％の差異を有してもよい。第１および第２のミネラルウール繊維間の長さの差異は、繊維骨組内の繊維の交絡および凝集力を促進し得る。
【００２６】
ミネラルウール繊維は、シリコンが実質的になくてもよい、すなわち、１重量％未満のシリコン量、とりわけ、０．１重量％未満のシリコンを有するか、またはシリコンがないもしくは実質的にない。シリコンが実質的にないミネラルウール繊維の提供は、噴霧を促進する。
【００２７】
ミネラルウール繊維は、とりわけ、ミネラルウール繊維の総重量に基づいて、少なくとも７０重量％、好ましくは、少なくとも８０重量％、より好ましくは、少なくとも９０重量％、９５重量％、または９８重量％の量における、バージン繊維を含んでもよい。好ましくは、そのようなバージン繊維は、結合剤がないか、そして／またはシリコンがない。ミネラルウール繊維は、とりわけ、ミネラルウール繊維の総重量に基づいて、２０重量％または１０重量％未満の量における、再生ミネラルウール繊維を含んでもよい。
【００２８】
本明細書で使用されるように、用語「バージンミネラルウール繊維」は、ミネラルウール繊維製品の中に事前に組み込まれていない、ミネラルウール繊維を意味する。本明細書で使用されるように、用語「再生繊維」は、形成された断熱材製品から、例えば、破砕縁またはスクラップ製品から復元されたミネラルウール繊維を意味する。好ましくは、ミネラルウール繊維は、例えば、スクラップからの繊維および硬化された結合剤を含む集塊（ｆｌｏｃｋ）がない。好ましくは、第１および／または第２のミネラルウール繊維は、繊維の形態であって集塊がない、とりわけ、少なくとも４ｍｍまたは少なくとも５ｍｍ、とりわけ、５〜３０ｍｍの範囲内の見掛け外接円によって判定される幾何学的直径を有する、集塊の形態の繊維の凝集がない。
【００２９】
ミネラルウール断熱製品は、とりわけ、ＥＮ１６０７に準拠して、少なくとも２ｋＰａ、少なくとも４ｋＰａ、および／または１０ｋＰａ未満、もしくは８ｋＰａ未満の機械方向における抜け強度を有してもよい。
【００３０】
ミネラルウール断熱製品は、１０重量％未満、好ましくは、８％未満、より好ましくは、６％未満の結合剤を含み得る。少なくとも３重量％または少なくとも４重量％の結合剤を含み得る。結合剤は、とりわけ、支持表面に向かって噴霧されることに先立って、乾燥結合剤の形態または水性結合剤溶液の形態であってもよい。水性結合剤溶液は、水と混合された乾燥結合剤を含み得、好ましくは、総結合剤溶液に対して、５〜１０重量％の範囲内の乾燥結合剤を含む。結合剤は、好ましくは、有機結合剤、例えば、ＰＶＯＨまたはＥＶＡ等のアクリル結合剤を含む。
【００３１】
防火用途では、有機結合剤ではなく、セメント等の無機結合剤の使用が好ましいと考えられるであろう。繊維骨組内のミネラルウール繊維間の凝集力が、主に、結合剤に起因し、したがって、火災条件に暴露されると、有機結合剤の分解後、繊維間の凝集力は、低減され、したがって、断熱製品および／または混合ミネラルウール繊維の層は、崩壊または破損する可能性が高いであろうと仮定され得る。驚くべきことに、有機結合剤の使用にもかかわらず、混合ミネラルウール繊維の層の繊維骨組は、有機結合剤の分解後でも維持されることが見出された。
【００３２】
ミネラルウール断熱製品は、欧州規格ＥＮ１３５０１−１に準拠して、少なくともＢ、Ａ２、またはＡ１の防火反応分類を有してもよい。ミネラルウール断熱製品は、少なくとも２０分、少なくとも３０分、少なくとも４５分、少なくとも６０分、または少なくとも９０分の耐火性を有するか、もしくは提供してもよい。耐火性は、とりわけ、ＥＮ１３６３−１、ＥＮ１３６５−１、ＥＮ１３６５−２、ＥＮ１３６５−３；ＥＮ１３６５−４、ＥＮ１３３８１−３、ＥＮ１３３８１−４、ＥＮ１３３８１−５、ＥＮ１３３８１−６、ＥＮ１３３８１−７に従って判定される（適切な規格が、建築構造または支持表面の機能として選択される）。
【００３３】
ミネラルウール断熱製品は、とりわけ、１０℃で測定されるとき、４２ｍＷ／ｍ．Ｋ未満、好ましくは、４０ｍＷ／ｍ．Ｋ未満、より好ましくは、３８ｍＷ／ｍ．Ｋ未満のラムダ値を有してもよい。
【００３４】
好ましくは、ミネラルウール断熱製品は、実質的に白色を有する。これは、光反射製品を提供し、これは、内部の明るさを改良し得る。代替として、ミネラルウール断熱製品は、茶色がかったまたは灰色がかったものであってもよい。
【００３５】
ミネラルウール断熱製品は、１つまたはそれを上回る添加剤、例えば、防塵油等の防塵剤および／または帯電防止剤を含み得る。添加剤の量は、ミネラルウール断熱製品の総重量に対して１重量％未満であってもよい。
【００３６】
混合ミネラルウール製品の層は、実質的に均質であってもよい。好ましくは、２つのミネラルウール繊維間のラムダ値、密度、および比率から選択される、１つまたはそれを上回る物理的測定可能性質の差異は、１０％未満、好ましくは、５％未満、より好ましくは、３％未満である。これは、混合ミネラルウール製品の層の全ての点において実質的に一様な耐火性を提供する。
【００３７】
混合ミネラルウール繊維の層および／またはミネラルウール断熱製品は、少なくとも３０ｍｍ、少なくとも１００ｍｍ、もしくは少なくとも１５０ｍｍ、および／または２５０ｍｍ未満、もしくは２００ｍｍ未満の厚さを有してもよい。ミネラルウール断熱製品は、少なくとも５０ｋｇ／ｍ３、もしくは少なくとも６０ｋｇ／ｍ３、および／または１２０ｋｇ／ｍ３未満、８０ｋｇ／ｍ３未満、もしくは７０ｋｇ／ｍ３未満の密度を有してもよい。厚さおよび密度のこれらの組み合わせは、据付を複雑にする過剰な重量を伴わずに、良好な熱および耐火性性質を提供する。
【００３８】
混合ミネラルウール繊維の層の密度は、以下であってもよい：
−とりわけ、混合ミネラルウール繊維の層が、５０〜６０重量％の範囲内のグラスウール繊維と、４０〜５０重量％の範囲内のロックウール繊維（またはスラグウール）とを含むとき、１００〜１２０ｋｇ／ｍ３の範囲内であって；
−とりわけ、混合ミネラルウール繊維の層が、７０〜８０重量％の範囲内のグラスウール繊維と、２０〜３０重量％の範囲内のロックウール繊維（またはスラグウール）とを含むとき、６０〜７０ｋｇ／ｍ３の範囲内である。
混合ミネラルウール繊維の層内のグラスウール繊維の量が増加されると、混合ミネラルウール繊維の層の密度は、とりわけ、６０〜７０重量％のグラスウール繊維まで急減することが見出された。
【００３９】
建築要素の支持表面に向かって噴霧されると、第１および第２のミネラルウール繊維の流体物が、支持表面に向かって投射された混合ミネラルウール繊維の層を形成するように、結合剤と混合され得る。断熱材ノズルと支持表面との間の距離は、少なくとも０．５ｍ、少なくとも１ｍ、および／または３ｍ未満、もしくは２ｍ未満であってもよい。床下、地下室、または駐車場では、距離は、０．５ｍ〜２．５ｍの範囲内であってもよい。
【００４０】
別の側面によると、本発明は、第１のミネラルウール繊維、とりわけ、グラスウール繊維の層と、とりわけ、ロックウール繊維、スラグウール、セラミック繊維、またはそれらの組み合わせから選択される、第２の層ミネラルウール繊維の隣接する層とを含む、噴霧されたミネラルウール断熱製品を提供する。噴霧されたミネラルウール製品は、以下によって提供されてもよい：
−支持表面に向かって、第１の噴霧されたミネラルウール層を提供するように、１つのミネラルウール繊維と結合剤の流体物を噴霧する；
−続いて、第１の噴霧されたミネラルウール層に向かって、第１の噴霧されたミネラルウール層に隣接する第２の噴霧されたミネラルウール層を提供するように、他のミネラルウール繊維と結合剤の流体物を噴霧する。
噴霧に先立って、プライマ結着層が、支持表面に適用されてもよい。
【００４１】
さらなる側面によると、本発明は、混合ミネラルウール繊維の層、とりわけ、以下を含む（層の総重量に基づく重量％で）、連続層を含む、ミネラルウール断熱製品を提供する。
−結合剤；
−少なくとも５０重量％の第１の組成を有する第１のミネラルウール繊維；
−少なくとも５重量％の第２の組成を有する第２のミネラルウール繊維；
第１のミネラルウール繊維および第２のミネラルウール繊維は、少なくとも１５０℃、好ましくは、少なくとも２５０℃の軟化点の差異を有してもよい。
ミネラルウール断熱製品は、ミネラルウール断熱製品の総重量に基づいて、少なくとも６０重量％の混合ミネラルウール繊維、好ましくは、少なくとも７５重量％の混合ミネラルウール繊維を含んでもよい。
ミネラルウール断熱製品は、ＥＮ１３５０１−１に準拠して、少なくともＢの防火反応分類を有してもよい、および／またはＥＮ１３６３−１、ＥＮ１３６５、および／またはＥＮ１３３８１に準拠して、少なくとも２０分、好ましくは、少なくとも３０分、より好ましくは、少なくとも４５分の付加的耐火性を建築要素に提供してもよい。
ミネラルウール断熱製品は、４２ｍＷ／ｍ．Ｋ未満、好ましくは、４０ｍＷ／ｍ．Ｋ未満、より好ましくは、３８ｍＷ／ｍ．Ｋ未満のラムダ値を有してもよい。
好ましい実施形態では、第１のミネラルウール繊維は、グラスウール繊維であって、第２のミネラルウール繊維は、ロックウール繊維、スラグウール繊維、セラミック繊維、およびそれらの組み合わせから成る群から選択される。
好ましくは、結合剤は、有機結合剤、とりわけ、ＰＶＯＨまたはアクリル結合剤を含む。混合ミネラルウール繊維の層は、層の総重量に対して、３〜８重量％、好ましくは、４〜６重量％の範囲内、より好ましくは、５−６重量％の範囲内の結合剤を含み得る。
混合ミネラルウール繊維の層は、３０ｍｍ〜２１０ｍｍの範囲内の厚さおよび／または５０ｋｇ／ｍ３〜１００ｋｇ／ｍ３の範囲内、とりわけ、６０ｋｇ／ｍ３〜８０ｋｇ／ｍ３の範囲内の密度を有してもよい。
ミネラルウール断熱製品は、ミネラルウール断熱パネルの形態または噴霧された断熱層の形態であってもよい。
断熱層は、混合ミネラルウール繊維を水および結合剤とともに、建築要素の支持表面に向かって噴霧し、混合ミネラルウール繊維の層を提供することによって、建築要素の支持表面上に提供されてもよく、層は、以下を含む（層の総重量に対して重量％で）。
−結合剤；
−少なくとも５０重量％の第１の組成を有する第１のミネラルウール繊維；
−少なくとも５重量％の第２の組成を有する第２のミネラルウール繊維。
【００４２】
なおもさらなる側面によると、本発明は、耐火層を建築要素の支持表面に提供する方法であって、
−第１の組成を有する、少なくとも５０重量％のグラスウール繊維と、第２の組成を有する、とりわけ、ロックウール繊維、スラグウール、セラミック繊維、およびそれらの組み合わせから成る群から選択される、少なくとも５重量％の第２のミネラルウール繊維との組み合わせを、噴霧装置の入口の中に導入するステップと；
−混合ミネラルウール繊維の層を支持表面上に提供するように、グラスウール繊維、ミネラルウール繊維、水、および結合剤を、噴霧装置の噴霧ノズルから支持表面に向かって同時に投射するステップと、を含む、方法を提供する。
第１および第２のミネラルウール繊維は、好ましくは、ばら充填繊維の形態で提供される。
【図面の簡単な説明】
【００４３】
本発明の実施形態が、ここで、一例としてのみ、付随の図面を参照して説明される。
【００４４】
【図１】図１は、第１の噴霧された断熱製品の写真である。
【図２】図２は、第２の噴霧された断熱製品の写真である。各例における製品は、防火試験条件を受け、続いて、室温まで冷却された。
【発明を実施するための形態】
【００４５】
漆喰ボード１０から成る支持表面が、最初に、結着プライマの量が約１２０ｇ／ｍ２であるように、結着プライマを支持表面上に噴霧することによって調製される。
【００４６】
試験後の図１に図示される第１のサンプル１は、結着プライマと接触する、ロックミネラルウール繊維の第１の噴霧層と、ガラスミネラルウール繊維の第２の噴霧層とを含む。各噴霧層は、約９４．５重量％のミネラルウール繊維を含み、混合物の結合剤含有量が約５．５重量％である、混合ミネラルウール繊維を提供するように、結合剤がなく、かつシリコンがないミネラルウール繊維と、６重量％のトリス（１クロロ−２プロピル）リン酸塩を含む水性結合剤溶液を、混合装置の中に混合することによって調製される。
【００４７】
試験後の図１に図示される第２のサンプル２は、約９４．５重量％のミネラルウール繊維を含み、混合物の結合剤含有量が約５．５重量％である、混合ミネラルウール繊維を提供するように、両方とも結合剤がなく、かつシリコンがない、グラスウール繊維およびロックウール繊維と、６重量％のトリス（１クロロ−２プロピル）リン酸塩を含む水性結合剤溶液を、混合装置の中に混合することによって調製される。ミネラルウール繊維は、約６０重量％のグラスウール繊維と、約４０重量％のロックウール繊維とを含む。
【００４８】
噴霧ノズルを投射角度約９０°で漆喰ボード１０から約１．５ｍの距離に保持しながら、オペレータは、単一かつ連続ステップにおいて、噴霧された断熱製品１０、２０を形成するように、各混合物を噴霧する。サンプル１およびサンプル２の噴霧された断熱製品は、厚さ約２００ｍｍおよび平均密度約１００ｋｇ／ｍ３を有する。サンプル１では、噴霧された断熱層は、厚さ約１００ｍｍを有する２つの層から成る。
【００４９】
各サンプル１、２は、上昇温度および最大温度約９００℃を伴う防火条件をシミュレートするように構成されたオーブン内に垂直位置で設置された。各試験は、３０分続くようにスケジュールされる。
【００５０】
図１に見られるように、第１のサンプル１の暴露されたガラス噴霧された断熱製品１０は、著しく損傷されている。サンプル１からの繊維の溶融に起因して、試験は、１５分まで短縮された。噴霧された断熱製品の平均厚は、約２００ｍｍから約１１０ｍｍまで減少し、局所厚はさらに、約７０ｍｍまで減少した。しかしながら、ロックウール繊維の噴霧層は、依然として、存在し、耐火性層を支持構造に提供し得る。
【００５１】
図２に見られるように、噴霧された断熱製品２０は、防火条件を受けるとき、約１９０ｍｍの平均厚を有し、減少は、主に、噴霧された断熱製品の収縮に起因する。保護的難溶性または難溶性状層２００が、噴霧された断熱製品２０の暴露された表面に形成された。防火試験の間、本層は、高粘度マグマ層の外観を有していた。非暴露の噴霧された断熱製品は、実質的に無傷であって、依然として、試験前と同一耐火性を有する。達成された結果と対照的に、グラスウール繊維は、溶融し、製品全体の崩壊を生じさせるであろうと仮定され得る。
【図１】
2019527308.tif 000003
【図２】
2019527308.tif 000004
【国際調査報告】
2019527308.tif 000005
2019527308.tif 000006